(57)【要約】【課題】  艶消し効果に優れ、かつ得られる塗膜の耐候性、平滑性、機械物性及び耐湿性に優れる粉体塗料を与えることができる粉体塗料用樹脂組成物を提供すること。【解決手段】  ５０以下の酸価を有し、かつカルボキシル基を有する非結晶性ポリエステル樹脂と、７０以上の酸価を有し、かつポリエステルポリオールに由来する構造単位を有す結晶性ポリウレタン樹脂と、カルボキシル基と反応する官能基を有する化合物からなる硬化剤とを含有してなる、艶消し粉体塗料用樹脂組成物。【選択図】  なし【特許請求の範囲】
【請求項１】
５０以下の酸価を有し、かつカルボキシル基を有する非結晶性ポリエステル樹脂（Ａ）と、７０以上の酸価を有し、かつポリエステルポリオールに由来する構造単位を有す結晶性ポリウレタン樹脂（Ｂ）と、カルボキシル基と反応する官能基を有する化合物からなる硬化剤（Ｃ）とを含有してなる、艶消し粉体塗料用樹脂組成物。
【請求項２】
結晶性ポリウレタン樹脂（Ｂ）が有する酸価が、２００から３００である請求項１に記載の艶消し粉体塗料用樹脂組成物。
【請求項３】
結晶性ポリウレタン樹脂（Ｂ）が、３０〜１５０℃の結晶化ピーク温度を有する請求項１又は２に記載の艶消し粉体塗料用樹脂組成物。
【請求項４】
結晶性ポリウレタン樹脂（Ｂ）が、１８０℃における溶融粘度が５Ｐａ・ｓ以下である、請求項１又は２又は３に記載の艶消し粉体塗料用樹脂組成物。
【請求項５】
硬化剤（Ｃ）が、ヒドロキシアルキルアミド及び／又はエポキシ基含有アクリル樹脂である、請求項１〜４のいずれかに記載の艶消し粉体塗料用樹脂組成物。
【請求項６】
請求項１〜５のいずれかに記載の艶消し粉体塗料用樹脂組成物を用いて得られる艶消し粉体塗料。
【請求項７】
請求項６に記載の艶消し粉体塗料を基材上に塗布し、次いで加熱硬化せしめてなる塗装体。
【発明の詳細な説明】
【技術分野】
【０００１】
本発明は、艶消し効果に優れた粉体塗料を製造する際に使用する粉体塗料用樹脂組成物に関する。
【背景技術】
【０００２】
大気汚染などの環境問題の観点より、有機溶剤を含有しない塗料の一形態である粉体塗料の使用量は、年々増加している。かかる粉体塗料の用途としては、家電・建材用などのような金属製品の塗装用をはじめ多岐に亘る。
【０００３】
現在、実用に供されている粉体塗料では、ポリエステル樹脂系、エポキシ樹脂系、アクリル樹脂系のものが主に知られている。
これらのうち、水酸基やカルボキシル基を有する非結晶性ポリエステル樹脂と硬化剤とを組み合わせたポリエステル樹脂系粉体塗料、中でも、非結晶性ポリエステル樹脂とエポキシ基含有アクリル樹脂又はヒドロキシアクリルアミドなどの硬化剤とを組み合わせたポリエステル樹脂系粉体塗料は、耐候性、機械物性に優れるなどバランスのとれた塗膜性能を有する他に、安全性や硬化時に有機化合物を発生しないなど優れた特長を有する。
【０００４】
また近年、特に屋外用途向けなどに優れた耐候性や意匠性を具備するという市場ニーズの多様化に対応した粉体塗料が望まれてきている。中でも、今後は、溶剤系塗料からの切り替え需要などから、艶消し粉体塗料、とりわけ耐候性に優れる艶消し粉体塗料は、最も必要性が高いと考えられてきている。
【０００５】
前述したような、非結晶性ポリエステル樹脂と硬化剤とからなるポリエステル系粉体塗料では、一般的にシリカなどの艶消し顔料を添加し、艶消し塗料を作成しているのが現状であるが、艶消し顔料の艶消し効果は十分ではなく、また、塗料作成時にシリカによる粉砕機械の摩耗が生じるなど問題点が多い。
【０００６】
近年、別の艶消し手法として、特定のアクリル樹脂と特定のポリエステル樹脂の組み合わせによる艶消し方法（例えば、特許文献１参照。）や酸価の異なる２種類のポリエステル樹脂とヒドロキシアルキルアミドの組合せによる艶消し方法（例えば、特許文献２参照。）等が提案されている。
【０００７】
しかしながら、前記の従来の技術はいずれも近年高まっている平滑性に対する要求に対して十分とは言えなくなってきており、また、溶剤系塗料から粉体塗料への置き換えの際に必要となる耐湿性も不十分であった。
【０００８】
一方で耐候性、平滑性、耐湿性、耐衝撃性等に優れる方法として、特定の非結晶性ポリエステル樹脂と特定の結晶性ポリエステルポリウレタン樹脂と硬化剤からなる組成物（例えば、特許文献３参照。）等が提案されているが、艶消し塗料については特に言及されていない。
【特許文献１】特開平７−０７０７１４号公報
【特許文献２】特開平１０−７９４４号公報
【特許文献３】特開２００２−２４９７１０号公報
【発明の開示】
【発明が解決しようとする課題】
【０００９】
環境対応型塗料である粉体塗料をますます普及させるためには、耐候性、平滑性に優れ、しかも塗膜性能バランスにも優れる艶消し粉体塗料用樹脂組成物がどうしても必要であるが、前記したように従来の技術ではかかる要求性能を満足するものはなかった。
本発明の目的は、艶消し効果に優れ、かつ得られる塗膜の耐候性、平滑性、機械物性及び耐湿性に優れる粉体塗料を与えることができる粉体塗料用樹脂組成物を提供することにある。
【課題を解決するための手段】
【００１０】
そこで、本発明者らは、上述したような従来型技術における種々の欠点・問題点を解消するべく、加えて、上述したような発明が解決しようとする課題に照準を合わせて、鋭意検討を重ねた結果、特定のカルボキシル基を有する非結晶性ポリエステル樹脂と、特定の結晶性ポリウレタン樹脂と、硬化剤を必須の皮膜形成成分として含有することから成る粉体塗料用樹脂組成物が、艶消し効果、耐候性、塗膜の平滑性などに優れ、極めて実用性の高い粉体塗料を与えること等を見い出し、本発明を完成させるに至った。
【００１１】
すなわち本発明は、５０以下の酸価を有し、かつカルボキシル基を有する非結晶性ポリエステル樹脂（Ａ）と、７０以上の酸価を有し、かつポリエステルポリオールに由来する構造単位を有す結晶性ポリウレタン樹脂（Ｂ）と、カルボキシル基と反応する官能基を有する化合物からなる硬化剤（Ｃ）とを含有してなる、艶消し粉体塗料用樹脂組成物を提供するものである。
【００１２】
また本発明は、前記艶消し粉体塗料用樹脂組成物を用いて得られる艶消し粉体塗料を基材上に塗布し、次いで加熱硬化せしめてなる塗装体を提供するものである。
【発明の効果】
【００１３】
本発明によれば、艶消し効果に優れ、かつ得られる耐候性、平滑性、機械物性及び耐湿性等に優れた塗膜を形成可能な粉体塗料を提供可能な、艶消し粉体塗料用樹脂組成物を得ることができる。したがって、本発明の艶消し粉体塗料用樹脂組成物を用いて得られる艶消し粉体塗料は、従来の溶剤系塗料に代替することが可能であり、自動車車体、建材類、プラスチック製品、木工諸製品類の塗装用途に有用である。
【発明を実施するための最良の形態】
【００１４】
以下、本発明について詳細に説明する。
まず、本発明で使用する５０以下の酸価を有し、かつカルボキシル基を有する非結晶性ポリエステル樹脂（Ａ）について説明する。
非結晶性とは、示差走査型熱量計を用いて、ＪＩＳ  Ｋ７１２１の条件に従って得られる示差走査熱量測定（ＤＳＣ）曲線において、結晶化ピーク温度を示さないことを意味する。
【００１５】
非結晶性ポリエステル樹脂（Ａ）は、従来から公知の、例えばエステル化反応、エステル交換反応等の反応方法で製造することができる。
すなわち、多価カルボン酸と多価アルコールとを加熱条件下で脱水縮合反応させることにより製造することができる。この場合、使用する多価カルボン酸及び多価アルコールの種類や樹脂化後の冷却速度等を適宜調整することにより、非結晶性のポリエステル樹脂（Ａ）を得ることができる。
【００１６】
非結晶性ポリエステル樹脂（Ａ）にカルボキシル基を導入するには、例えば多価カルボン酸と多価アルコールとを、水酸基に対してカルボキシル基過剰の当量比で反応させる方法、多価カルボン酸の無水物を開環付加反応させる方法等が挙げられる。
【００１７】
非結晶性ポリエステル樹脂（Ａ）を製造する際に使用することができる多価カルボン酸としては、例えば、シュウ酸、（無水）コハク酸、アジピン酸、アゼライン酸、セバシン酸、ドデカン二酸、エイコサン二酸等の脂肪族二塩基酸やテレフタル酸、イソフタル酸、（無水）フタル酸、２，６−ナフタレンジカルボン酸等の芳香族ジカルボン酸類、１，４−シクロヘキサンジカルボン酸、１，３−シクロヘキサンジカルボン酸、ヘキサヒドロ無水フタル酸、テトラヒドロ無水フタル酸等の脂環式ジカルボン酸類、（無水）マレイン酸、（無水）フマル酸、（無水）イタコン酸等の不飽和ジカルボン酸類があげられる。また（無水）トリメリット酸や（無水）ピロメリット酸等の３価以上のカルボン酸、さらにＰ−オキシ安息香酸、酒石酸などのヒドロキシカルボン酸等が挙げられる。
【００１８】
また非結晶性ポリエステル樹脂（Ａ）を製造する際に使用することができる多価アルコールとしては、エチレングリコール、１，３−プロピレングリコール、１，２−プロピレングリコール、２−メチル−１，３−プロピレングリコール、１，４−ブチレングリコール、１，３−ブチレングリコール、１，６−ヘキサンジオール、ジエチレングリコール、ジプロピレングリコール、ネオペンチルグリコール、トリエチレングリコール、１，４−シクロヘキサンジメタノール、ビスフェノールＡのエチレンオキサイド付加物、ビスフェノールＡのプロピレンオキサイド付加物、シクロヘキサンジメタノール、水添ビスフェノールＡ、水添ビスフェノールＡのエチレンオキサイド付加物、水添ビスフェノールＡのプロピレンオキサイド付加物、グリセリン、トリメチロールプロパン、トリメチロールエタン、トリスヒドロキシメチルアミノメタン、ペンタエリスリトール、ジペンタエリスリトール、ソルビトールなどが挙げられる。  
【００１９】
非結晶性ポリエステル樹脂は、その顔料分散性や粉体塗料の安定性などに優れることから、粉体塗料に広く用いられており、非結晶性のポリエステル樹脂を得るには、従来より公知の手法を採用すればよい。例えば、前記多価カルボン酸の中から２種以上を組み合わせて使用することにより、得られるポリエステル樹脂の結晶化が阻害され、非結晶性のポリエステル樹脂が得られる。また前記多価カルボン酸の中でも、イソフタル酸、（無水）フタル酸、ヘキサヒドロ無水フタル酸など結晶化を阻害する性質を有するものを使用することで、非結晶性のポリエステル樹脂を得ることができる。
【００２０】
また、前記多価アルコールの中でも、ネオペンチルグリコールやブチルエチルプロパンジオールなど側鎖にアルキル基を有するものを使用することにより、得られるポリエステル樹脂の結晶化が阻害され、非結晶性のポリエステル樹脂が得られる。
【００２１】
これらのなかでも、得られる粉体塗料の保存安定性や塗膜物性、艶消し効果等の総合的なバランスを考慮すると、多価カルボン酸としては、イソフタル酸やテレフタル酸等芳香族２塩基酸が好ましい。炭素鎖が直鎖状の脂肪族２塩基酸類は、軟化点の調整など必要な場合にだけ少量用いることが好ましい。特に、多価カルボン酸としてイソフタル酸とテレフタル酸の２種類を主成分とした場合、軟化点が高い非結晶性ポリエステルが得られ、粉体塗料の保存安定性に優れることから好ましい。また、多価アルコールとしては、同様の理由からネオペンチルグリコールが好ましい。
【００２２】
非結晶性ポリエステル樹脂（Ａ）が有する酸価は、後述する結晶性ポリエステル樹脂（Ｂ）が有する酸価との差が大きいほど、十分な艶消し効果を得ることができ、具体的には非結晶性ポリエステル樹脂（Ａ）が有する酸価は５０以下であり、２０〜４０の範囲がより好ましい。酸価が２０以下の場合、架橋密度が下がり機械物性が低下する場合があるので注意する必要がある。
【００２３】
また非結晶性ポリエステル樹脂（Ａ）が有する軟化点は、特に制限されないが、耐ブロッキング性及び塗膜の平滑性の点で、８０〜１５０℃が好ましく、より好ましくは１００〜１２０℃の範囲である。該樹脂の軟化点がこの範囲であると、耐ブロッキング性が高く、塗膜の平滑性に優れる。
【００２４】
さらに、非結晶性ポリエステル樹脂（Ａ）が有する数平均分子量は特に制限されないが、貯蔵安定性及び塗膜の平滑性の点で、１０００〜１００００が好ましく、２０００〜６０００の範囲が特に好ましい。該樹脂の数平均分子量がこの範囲であると、粉体塗料の貯蔵安定性が優れるし、塗膜の平滑性に優れるものとなる。
【００２５】
次に、本発明に使用する７０以上の酸価を有し、かつポリエステルポリオールに由来する構造単位を有す結晶性ポリウレタン樹脂（Ｂ）について説明する。
ここで結晶性とは、示差走査型熱量計を用いて、ＪＩＳ  Ｋ７１２１の条件に従って得られる示差走査熱量測定（ＤＳＣ）曲線において、結晶化ピーク温度を示すことを意味する。
【００２６】
結晶性ポリウレタン樹脂（Ｂ）の結晶化ピーク温度は、３０〜１５０℃の範囲であることが好ましく、５０〜１３０℃の範囲が特に好ましい。該樹脂の結晶化ピーク温度が３０〜１５０℃の範囲であれば、粉体塗料の貯蔵安定性が優れ、また、塗料化時の溶融混練が容易となるため好ましい。
前記結晶化ピーク温度は、ＪＩＳ  Ｋ７１２１  プラスチックの転移温度測定方法に記載の示差走査熱量測定（ＤＳＣ）曲線のピーク温度により求められる数値に基づくものである。
【００２７】
結晶性ポリウレタン樹脂（Ｂ）の溶融粘度は、硬化温度での粘度が低く、良好な平滑性を得るためには、１８０℃で５Ｐａ・ｓ以下であることが好ましく、０．００５〜２Ｐａ・ｓであることが特に好ましい。
【００２８】
結晶性ポリウレタン樹脂（Ｂ）が有する酸価は７０〜３００の範囲であり、艶消し効果をより優れたものにするためには、２００〜３００の範囲がより好ましい。該酸価が７０より小さい場合には、目的の艶消し効果が十分ではなく、３００以上では目的の結晶性を有するポリエステルが得られにくい。
【００２９】
結晶性ポリウレタン樹脂（Ｂ）は、従来から公知の、例えばあらかじめ多価カルボン酸とポリオールとを、縮合反応せしめて作成したポリエステルポリオールとポリイソシアネートとの付加反応等の反応方法で製造することができる。
【００３０】
結晶性ポリウレタン樹脂（Ｂ）を製造する際に使用する、ポリエステルポリオールを製造する際に使用することができる多価カルボン酸としては、シュウ酸、コハク酸、アジピン酸、アゼライン酸、セバシン酸、ドデカン二酸、エイコサン二酸等の脂肪族二塩基酸；テレフタル酸、イソフタル酸、フタル酸、２，６−ナフタレンジカルボン酸等の芳香族ジカルボン酸類；１，４−シクロヘキサンジカルボン酸、１，３−シクロヘキサンジカルボン酸、ヘキサヒドロ無水フタル酸、テトラヒドロ無水フタル酸等の脂環式ジカルボン酸類；マレイン酸、フマル酸、イタコン酸等の不飽和ジカルボン酸類などが挙げられる。
【００３１】
また、トリメリット酸やピロメリット酸等の３官能以上のカルボン酸及びその無水物、さらにＰ−オキシ安息香酸、酒石酸などのヒドロキシカルボン酸を併用することができる。これらのなかでも、炭素原子数が２〜２２の偶数で炭素鎖が直鎖状の脂肪族ジカルボン酸類またはテレフタル酸が、結晶性ポリエステル樹脂の結晶化ピーク温度のコントロールの上で好ましい。これらの中でも特に、炭素原子数が１２以下のものが好ましい。
【００３２】
また、結晶性ポリウレタン樹脂（Ｂ）を製造する際に使用する、ポリエステルポリオールを製造する際に使用することができる多価アルコールとしては、エチレングリコール、１，３−プロピレングリコール、１，２−プロピレングリコール、２−メチル−１，３−プロピレングリコール、１，４−ブチレングリコール、１，３−ブチレングリコール、１，６−ヘキサンジオール、ジエチレングリコール、ジプロピレングリコール、ネオペンチルグリコール、トリエチレングリコール、１，４−シクロヘキサンジメタノール、ビスフェノールＡのエチレンオキサイド付加物、ビスフェノールＡのプロピレンオキサイド付加物、シクロヘキサンジメタノール、水添ビスフェノールＡ、水添ビスフェノールＡのエチレンオキサイド付加物、水添ビスフェノールＡのプロピレンオキサイド付加物、グリセリン、トリメチロールプロパン、トリスヒドロキシメチルアミノメタン、ペンタエリスリトール、ジペンタエリスリトール、ソルビトールなどが挙げられる。これらのなかでも、溶融粘度を低くし、結晶性ポリエステル樹脂の結晶化ピーク温度をコントロールするためには、炭素原子数が２〜２０の偶数である直鎖状脂肪族ジオールが特に好ましい。
【００３３】
なかでも、テレフタル酸、コハク酸及びドデカンジ酸からなる群より選ばれたいずれか一種を主成分とする多価カルボン酸と、エチレングリコール、１，４ブタンジオール及び１，６ヘキサングリコールからなる群より選ばれたいずれか一種を主成分とする多価アルコールとを用いて反応させて得られたポリエステルポリオールが好ましく、特にテレフタル酸と１，６ヘキサンジオールの組み合わせ、コハク酸と１，４ブタンジオールの組み合わせがより好ましい。かかるポリエステルポリオールを使用することにより、最終的に得られる粉体塗料の艶消し効果を優れたものとすることができる。ただし、複数の種類の多価カルボン酸や多価アルコールを組み合わせた場合、結晶性が低下し、艶消し効果や塗料の保存安定性が低下することがあるので注意が必要である。
【００３４】
次に、結晶性ポリウレタン樹脂（Ｂ）を製造する際に使用することができるポリイソシアネートとしては、ポリメチレンポリフェニルイソシアネート、ジフェニルメタンジイソシアネート、トリレンジイソシアネート、キシリレンジイソシアネート、トリフェニルメタントリイソシアネートやこれらの水添物、そして、テトラメチレンジイソシアネート、ヘキサメチレンジイソシアネート、トリメチルヘキサメチレンジイソシアネート、イソホロンジイソシアネート、リジンジイソシアネートなどが挙げられる。また、これらのジイソシアネートと２官能以上のポリオールとの反応生成物や、ジイソシアネートのイソシアヌレート化物も使用できる。これらのなかでも、低粘度化及び結晶化度の面から、ジイソシアネートが好ましく、特にヘキサメチレンジイソシアネートが好ましい。
【００３５】
ポリイソシアネートと、前記ポリエステルポリオールとの反応は、ポリエステルポリオールが溶融流動化する１００〜２００℃の温度範囲で行うことができ。その際に錫化合物などの反応触媒を用いることもできる。また、後述するプレポリマー法において、ポリウレタン樹脂中のウレタン結合の濃度を向上させて、ポリウレタン樹脂の結晶性をコントロールするために、鎖伸長剤を使用することも可能である。
【００３６】
本発明に使用する結晶性ポリウレタン樹脂（Ｂ）は、従来から公知の、例えばいわゆるワンショット法、プレポリマー法等の反応方法で製造することができる。
【００３７】
すなわち、ポリエステルポリオールとポリイソシアネートとを反応させるか、またはポリエステルポリオールとポリイソシアネートとを反応させ末端イソシアネート基を有するウレタンプレポリマーを生成し、得られたプレポリマーにポリオールまたはアミン化合物等の鎖伸長剤を反応させることによって、結晶性ポリウレタン樹脂（Ｂ）を得ることができる。この場合、ポリエステルポリオール、ポリイソシアネート、鎖伸長剤の使用の有無及び樹脂化後の冷却速度等を適宜調整することにより、結晶性のポリウレタン樹脂を得ることができる。
【００３８】
鎖伸長剤として代表的なものを挙げれば、前記に示したエチレングリコール、１，４−ブタンジオール、ポリテトラメチレングリコールなどのポリオールや、ヘキサメチレンジアミンなどのジアミンが挙げられる。
【００３９】
結晶性ポリウレタン樹脂（Ｂ）にカルボキシル基を導入するには、例えば前記多価カルボン酸と多価アルコールとを反応させてポリエステルポリオールを作成する際に、水酸基とともにカルボキシル基を有するかたちとし、ポリイソシアネートと反応させる方法、あるいは、前記ポリエステルポリオールとポリイソシアネートの反応の際にポリイソシアネートに対してポリエステルポリオールが過剰になるよう反応させて得られる水酸基末端を有するポリエステルポリウレタンに、多価カルボンの無水物を開環付加反応させる方法等が挙げられる。
【００４０】
特に、多価カルボンの無水物である無水トリメリット酸や無水コハク酸を付加する方法が酸価の調整など製造の簡便さより好ましい。そのほか使用できる無水物として、無水フタル酸、ヘキサヒドロ無水フタル酸、テトラヒドロ無水フタル酸等が挙げられる。
【００４１】
非結晶性ポリエステル樹脂（Ａ）と結晶性ポリウレタン樹脂（Ｂ）の使用割合は、質量比で（Ａ）／（Ｂ）＝９５／５〜４０／６０の範囲が好ましく、９０／１０〜６０／４０の範囲が特に好ましい。かかる範囲であれば、得られる粉体塗料の艶消し効果が良好であり、塗膜の平滑性、機械物性及び耐湿性にも優れるので好ましい。
【００４２】
本発明の艶消し粉体塗料用樹脂組成物を塗膜化した際に、優れた艶消し効果が発現する理由は明らかではないが、結晶性ポリウレタン樹脂（Ｂ）は特異的な結晶化ピーク温度を有するため、粉体塗料を塗装焼き付けした際の加熱、溶融硬化挙動が非結晶性ポリエステル樹脂（Ａ）と異なることにより塗膜中に不均一な硬化が生じ、光を乱反射し光沢を落とす微細な凹凸が生じることが、その理由の一つとなっていると推察される。
【００４３】
次に、本発明で使用するカルボキシル基と反応する官能基を有する化合物からなる硬化剤（Ｃ）について説明する。硬化剤（Ｃ）は、非結晶性ポリエステル樹脂（Ａ）及び結晶性ポリウレタン樹脂（Ｂ）が有するカルボキル基と反応して硬化させる化合物である。
【００４４】
硬化剤（Ｃ）として使用することができるものとしては、例えばヒドロキシアルキルアミド類；、グリシジル基を含有するアクリル樹脂、グリシジル基を含有するポリエステル樹脂、グリシジル基を含有するポリエーテル樹脂、グリシジル基を含有するポリアミド樹脂、グリシジル基を含有するポリオレフィン樹脂及びグリシジル基を含有するポリ酢酸ビニル樹脂など；ビスフェノールＡ、ビスフェノールＦ、ビスフェノールＳ、ビフェニールなどを原料とするジグリシジルエーテル型エポキシ樹脂、ノボラック型エポキシ樹脂、ジシクロペンタジエン変性型エポキシ樹脂；
【００４５】
トリグリシジルイソシアヌレート、ネオペンチルグリコールジグリシジルエーテルなどのグリシジル基を有する化合物；エチレングリコール、プロピレングリコール、ヘキサメチレングリコールなどの水酸基含有化合物；テトラメチレンジアミン、ヘキサメチレンジアミンなどのアミン化合物を挙げることができる。
【００４６】
これらの化合物のうち、塗膜の平滑性、安全性、耐候性、加工性の点を考慮すると、ヒドロキシアルキルアミド及びグリシジル基含有アクリル樹脂が特に好ましい。
【００４７】
ヒドロキシアルキルアミドは、下記一般式〔Ｉ〕で示されるものである。
［ＨＯ−ＣＨ（Ｒ１）―ＣＨ２―Ｎ（Ｒ２）−ＣＯ―］ｍ―Ａ―［−ＣＯ−Ｎ（Ｒ２）―ＣＨ２―ＣＨ（Ｒ１）−ＯＨ］ｎ ……〔Ｉ〕
【００４８】
［式中、Ｒ１は水素原子又は炭素数１から５までのアルキル基、Ｒ２は炭素数１から５までのアルキル基、又は下記一般式〔II〕で示される基、Ａは多価の有機基、ｍは１又は２、ｎは０、１又は２（ｍとｎの合計は、少なくとも２である。）を表わす。］
【００４９】
一般式〔II〕；ＨＯ−ＣＨ（Ｒ１）−ＣＨ２−
［式中、Ｒ１は水素原子又は炭素数１から５までのアルキル基を表わす。］
【００５０】
前記一般式〔Ｉ〕中のＡは、脂肪族、脂環族又は芳香族炭化水素であることが好ましく、炭素数２から２０の脂肪族、脂環族又は芳香族炭化水素がより好ましく、炭素数４から１０の脂肪族炭化水素が更に好ましい。
【００５１】
また、前記一般式〔Ｉ〕におけるｍとｎの合計は、２又は３又は４であることが好ましい。
【００５２】
前記ヒドロキシアルキルアミドは、例えば、カルボン酸やその低級アルキルエステルとヒドロキシアルキルアミンとを反応させることで製造することができる。
【００５３】
かかるカルボン酸やその低級アルキルエステルとしては、例えば、コハク酸、アジピン酸、グルタル酸、コハク酸ジメチル、コハク酸ジエチル、アジピン酸ジメチルなどが挙げられる。
【００５４】
ヒドロキシアルキルアミンとしては、例えば、Ｎ−メチルエタノールアミン、ジエタノールアミン、Ｎ−メチルプロパノールアミンなどが挙げられる。
【００５５】
硬化剤（Ｃ）として使用可能なヒドロキシアルキルアミドの中でも、最も好ましい化合物の一つとして、β−ヒドロキシアルキルアミドである、「プリミドＸＬ−５５２」（スイス国  エムス社製）を挙げることができる。  
【００５６】
また、グリシジル基含有アクリル樹脂も、硬化剤（Ｃ）として好ましいものの１つである。
このグリシジル基含有アクリル樹脂の軟化点は８０℃〜１４０℃の範囲が好ましく、９０℃〜１２０℃の範囲がより好ましい。軟化点が前記範囲であれば、得られる粉体塗料の貯蔵安定性（耐ブロッキング性）及び流動性が良好で、塗膜の平滑性に優れるので好ましい。
【００５７】
グリシジル基含有アクリル樹脂の数平均分子量は、１０００〜１５０００の範囲が好ましく、４０００〜１００００の範囲内がより好ましい。数平均分子量が前記範囲であれば、塗膜の機械物性が良好で、塗膜の平滑性に優れるので好ましい。
【００５８】
グリシジル基含有アクリル樹脂の製造方法は、例えば、グリシジル（メタ）アクリレ−ト等のグリシジル基含有モノマーと、必要に応じてその他のビニル系モノマーとを、溶液重合、塊状重合、懸濁重合等の公知慣用の重合方法によりラジカル重合反応させる方法が挙げられる。
【００５９】
前記その他のビニル系モノマーとして使用することができるものは、ヒドロキシル（メタ）アクリレート等の水酸基含有モノマー、（メタ）アクリル酸等のカルボキシル基含有モノマー、メチル（メタ）アクリレート、エチル（メタ）アクリレート、ブチル（メタ）アクリレート、２−エチルヘキシル（メタ）アクリレート等の（メタ）アクリル酸アルキルエステル類、スチレン、α−メチルスチレン等の芳香族ビニル化合物類、（メタ）アクリロニトリル化合物類、ジメチルアミノエチル（メタ）アクリレート等のアミノ基含有モノマー、酢酸ビニル等のカルボン酸のビニル系モノマー類等が挙げられる。
【００６０】
前記グリシジル基含有アクリル樹脂における、グリシジル基含有モノマー由来の構成単位の含有量としては、反応性の点から、１０〜７０質量％が好ましく、特に２０〜６０質量％の範囲内がより好適である。
【００６１】
また、例えばブロックポリイソシアネート化合物、ε−カプロラクタムでブロックされたイソホロンジイソシアネート［「ベスタゴンＢ−１５３０」（ヒュルス社製）等］やウレトジオン結合で内部ブロック化されたブロックイソシアネート［「ベスタゴンＢＦ−１５４０」（ヒュルス社製）等］なども場合により、併用することが出来る。
【００６２】
カルボキシル基と反応する官能基を有する硬化剤（Ｃ）の配合量は、〔非結晶性ポリエステル樹脂（Ａ）及び結晶性ポリエステル樹脂（Ｂ）が有するカルボキシル基の全モル数〕／〔硬化剤（Ｃ）が有するカルボキシル基と反応する官能基のモル数〕が、２．０／１．０〜１．０／２．０の範囲となることが好ましい。更に好ましくは１．５／１．０〜１．０／１．５の範囲内である。かかる範囲内であれば、良好な艶消し効果が得られる。
【００６３】
本発明の艶消し粉体塗料用樹脂組成物には、前記した非結晶性ポリエステル樹脂（Ａ）、結晶性ポリウレタン樹脂（Ｂ）及び硬化剤（Ｃ）以外にも、必要に応じて、前記硬化剤（Ｃ）以外の硬化剤、表面調製剤、エポキシ樹脂、顔料、硬化促進剤などの添加剤類を適宜添加することができる。艶消し粉体塗料用樹脂組成物は、これらの、原料を公知の手法により混合することにより得ることができる。
【００６４】
次ぎに本発明の艶消し粉体塗料用樹脂組成物を用いて得られる艶消し粉体塗料について説明する。
本発明の艶消し粉体塗料用樹脂組成物を用いて本発明の艶消し粉体塗料を調製するには、公知慣用の種々の方法を利用し適用できる。
【００６５】
具体的には、本発明の艶消し粉体塗料用樹脂組成物を構成する必須成分である非結晶性ポリエステル樹脂（Ａ）、結晶性ポリウレタン樹脂（Ｂ）、硬化剤（Ｃ）、及び必要に応じて、前記したような添加剤類を公知の手法により混合して粉体塗料用樹脂組成物を得たのち、該粉体塗料用樹脂組成物を押出機等を用いて溶融混練し、得られた固形塗料を微粉砕せしめる方法、いわゆる機械粉砕方式により製造することができる。他にも方法があるが、前記の方法が特に簡便であるので好ましい。
【００６６】
本発明の艶消し粉体塗料用樹脂組成物を用いて得られる艶消し粉体塗料は、艶消し効果、耐候性、塗膜の平滑性、加工性等の性能（以下、機械物性という。）、耐湿性等に優れた塗膜を形成することができ、自動車車体又は自動車（用）部品類、輪車または二輪車（用）部品類、門扉又はフェンス類の如き各種の建材類、アルミサッシ類の如き各種の建築内外装用資材類、アルミホイールなどのような種々の鉄又は非鉄金属類の諸素材、プラスチック製品、木工諸製品類などの用途に適用することができる。
【００６７】
次ぎに本発明の艶消し粉体塗料用樹脂組成物を用いて得られる艶消し粉体塗料を、基材上に塗布し、次いで加熱硬化せしめてなる塗装体について説明する。
本発明の塗装体は、前記で得られる本発明の艶消し粉体塗料を、公知慣用の種々の塗装方法によって、基材上に塗装し、次いで、加熱硬化（焼き付け）することにより形成される硬化塗膜と前記基材とからなるものである。
【００６８】
前記艶消し粉体塗料の基材への塗装方法としては、例えば、静電粉体塗装法、摩擦耐電法、流動浸漬法等にが挙げられる。
塗装膜厚は特に限定されないが、通常３０μｍ〜１５０μｍ、特に４０μｍ〜１００μｍの範囲が好適である。
また、塗装膜の加熱硬化（焼き付け）条件は、１４０〜２１０℃の乾燥炉で２０〜６０分間であることが好ましい。
【００６９】
前記の基材としては、アルミニウム、ステンレス・スチール、クロム・メッキ、トタン板、ブリキ板の如き、各種の金属素材または金属製品類、瓦類、ガラス類、各種の無機質建材類、耐熱性のあるプラスチック、木材などが挙げられ、具体的には、自動車車体または自動車（用）部品類、二輪車または二輪車（用）部品類、門扉またはフェンス類の如き、各種の建材類、アルミサッシ類の如き、各種の建築内外装用資材類、アルミホイールなどのような種々の鉄ないしは非鉄金属類の諸素材ないしはプラスチック製品、木工諸製品類などがある。また、それらに化成処理、リン酸亜鉛処理、クロメート処理などの表面処理したものや、電着塗装を施されたものも含まれる。
【実施例】
【００７０】
次に、本発明を、参考例、実施例および比較例により、一層、具体的に説明する。なお、以下において、部および％は、特に断りの無い限り、すべて、質量基準であるものとする。また、参考例の特性値は、以下の方法により測定または評価した。
【００７１】
〔水酸基価〕
無水酢酸とピリジンとの混合溶液に樹脂試料を溶解して、１００℃で一時間加熱環流し、水酸基をアセチル化し、次いでイオン交換水を加えてさらに加熱環流した後、冷却し、水酸化カリウムのトルエン／メタノール溶液で逆滴定して求めた（単位：ｍｇＫＯＨ／ｇ）。
【００７２】
〔酸価〕
ベンジルアルコール、必要に応じシクロヘキサノン、Ｎ―メチルピロリドンに樹脂試料を溶解して、０．１規定の水酸化カリウムメタノール溶液で滴定して求めた（単位：ｍｇＫＯＨ／ｇ）。
【００７３】
〔軟化点〕
環球式自動軟化点試験器［明峰社製作所（株）製］を用い、グリセリンの加熱浴で３℃／分の昇温速度で昇温し、試料が軟化し始め、球が落下した時の温度を測定した（単位：℃）。
【００７４】
〔結晶化ピーク温度〕
ＤＳＣ−３１００型示差走査型熱量計〔マックサイエンス社（製）〕を用い、ＪＩＳ  Ｋ７１２１に従って測定した（単位：℃）。
【００７５】
〔溶融粘度〕
コーンプレート型粘度計ＣＶ−１Ｓ〔東亜工業株式会社（製）〕を用い、コーンＣＰ−５で回転数７５０ｒｐｍに設定して、プレート温度１８０℃での溶融粘度を測定した（単位：Ｐａ・ｓ）。
【００７６】
参考例１〔カルボキシル基を有する非結晶性ポリエステル樹脂（Ａ−１）の調製〕
攪拌機、温度計、精留塔及び窒素ガス導入口を備えた反応容器にネオペンチルグリコール４３０部、トリメチロールプロパン１０部、テレフタル酸５００部、イソフタル酸１２０部及びジブチル錫オキサイド０．５部を仕込んで、窒素雰囲気中で攪拌を行いながら２４０℃まで５時間を要して昇温した。２４０℃で脱水縮合反応を続行せしめ、酸価が１０以下になった事を確認した後、１８０℃まで降温し、イソフタル酸１００部を加え、再び、２４０℃まで５時間を要して昇温した。そのまま２４０℃で脱水縮合反応を続行せしめ、酸価２９、軟化点１１５℃のポリエステル樹脂を得た。以下、これをポリエステル樹脂（Ａ−１）と略記する。  
【００７７】
参考例２〔酸価５０を超える非結晶性ポリエステル樹脂（Ａ−２）の調製〕
攪拌機、温度計、精留塔及び窒素ガス導入口を備えた反応容器にネオペンチルグリコール４３０部、テレフタル酸４２０部、イソフタル酸１８０部及びジブチル錫オキサイド０．５部を仕込んで、窒素雰囲気中で攪拌を行いながら２４０℃まで５時間を要して昇温した。２４０℃で脱水縮合反応を続行せしめ、酸価が５以下になった事を確認した後、１８０℃まで降温し、無水トリメリット酸１２０部を加え、１８０℃で３時間反応し、酸価７０、軟化点１１４℃のポリエステル樹脂を得た。以下、これをポリエステル樹脂（Ａ−２）と略記する。  
【００７８】
参考例３〔結晶性ポリウレタン樹脂（Ｂ−１）の調製〕
撹拌機、温度計、精留塔および窒素ガス導入口を備えた反応容器に１，６ヘキサンジオールの５６０部、テレフタル酸５５０部、ジブチル錫オキサイド０．５部を仕込んで、窒素雰囲気中で撹拌を続けながら、２４０℃に昇温し、脱水縮合反応を行ない、水酸基価２３２、酸価２のポリエステルポリオールを得た。ついで１６０℃に降温してヘキサメチレンジイソシアネート９０部を２時間にわたって加えた。次に１７０℃に昇温し、無水トリメリット酸５８０部を加えて、１７０℃で４時間反応したのち取り出した。  酸価２１５、溶融粘度１．１（Ｐａ・Ｓ）、結晶化ピーク温度１１５℃の酸基を有する結晶性ポリウレタン樹脂を得た。以下、これをポリウレタン樹脂（Ｂ−１）と略記する。
【００７９】
参考例４〔結晶性ポリウレタン樹脂（Ｂ−２）の調製〕
撹拌機、温度計、精留塔および窒素ガス導入口を備えた反応容器に１，４ブタンジオールの６００部、コハク酸５６０部、ジブチル錫オキサイド０．５部を仕込んで、窒素雰囲気中で撹拌を続けながら、２１０℃に昇温し、脱水縮合反応を行ない、水酸基価２１４、酸価３のポリエステルポリオールを得た。ついで１５０℃に降温してヘキサメチレンジイソシアネート７５部を２時間にわたって加えた。次に１７０℃に昇温し、無水トリメリット酸５６０部を加えて、１７０℃で４時間反応したのち取り出した。酸価２１０、溶融粘度０．５（Ｐａ・Ｓ）、結晶化ピーク温度６４℃の酸基を有する結晶性ポリウレタン樹脂を得た。以下、これをポリウレタン樹脂（Ｂ−２）と略記する。
【００８０】
参考例５（結晶性ポリウレタン樹脂（Ｂ−３）の調製）
撹拌機、温度計、精留塔および窒素ガス導入口を備えた反応容器に１，４ブタンジオールの５９０部、コハク酸５５０部、ジブチル錫オキサイド０．５部を仕込んで、窒素雰囲気中で撹拌を続けながら、２１０℃に昇温し、脱水縮合反応を行ない、水酸基価１８２、酸価４のポリエステル中間体を得た。ついで１５０℃に降温してヘキサメチレンジイソシアネート７５部を２時間にわたって加えた。次に１７０℃に昇温し、無水トリメリット酸４４４部を加えて、１７０℃で４時間反応したのち取り出した。酸価１８０、溶融粘度０．４（Ｐａ・Ｓ）、結晶化ピーク温度５９℃の酸基を有する結晶性ポリウレタン樹脂を得た。以下、これをポリウレタン樹脂（Ｂ−３）と略記する。
【００８１】
参考例６（結晶性ポリウレタン樹脂（Ｂ−４）の調製）
撹拌機、温度計、精留塔および窒素ガス導入口を備えた反応容器に１，４ブタンジオールの５３０部、コハク酸５００部、ジブチル錫オキサイド０．５部を仕込んで、窒素雰囲気中で撹拌を続けながら、２１０℃に昇温し、脱水縮合反応を行ない、水酸基価１３３、酸価４のポリエステル中間体を得た。ついで１５０℃に降温してヘキサメチレンジイソシアネート１３５部を２時間にわたって加えた。次に１７０℃に昇温し、無水トリメリット酸１４８部を加えて、１７０℃で４時間反応したのち取り出した。酸価７５、溶融粘度０．４（Ｐａ・Ｓ）、結晶化ピーク温度５９℃の酸基を有する結晶性ポリウレタン樹脂を得た。以下、これをポリウレタン樹脂（Ｂ−４）と略記する。
【００８２】
参考例７〔酸価７０未満の結晶性ポリウレタン樹脂（Ｂ−５）の調製〕
撹拌機、温度計、精留塔および窒素ガス導入口を備えた反応容器に１，４ブタンジオールの５５０部、コハク酸５１０部、ジブチル錫オキサイド０．５部を仕込んで、窒素雰囲気中で撹拌を続けながら、２１０℃に昇温し、脱水縮合反応を行ない、水酸基価７９、酸価５のポリエステル中間体を得た。ついで１５０℃に降温してヘキサメチレンジイソシアネート７５部を２時間にわたって加えた。次に１７０℃に昇温し、無水トリメリット酸１００部を加えて、１７０℃で４時間反応したのち取り出した。酸価５３、溶融粘度０．３（Ｐａ・Ｓ）、結晶化ピーク温度６９℃の酸基を有する結晶性ポリウレタン樹脂を得た。以下、これをポリウレタン樹脂（Ｂ−５）と略記する。
【００８３】
参考例８〔結晶性ポリエステル樹脂（Ｂ−６）の調製〕
撹拌機、温度計、精留塔および窒素ガス導入口を備えた反応容器に１，６ヘキサンジオールの４００部、テレフタル酸３７５部、ジブチル錫オキサイド０．５部を仕込んで、窒素雰囲気中で撹拌を続けながら、２４０℃に昇温し、脱水縮合反応を行ない、水酸基価１４７、酸価３のポリエステル中間体を得た。ついで１７５℃に降温して無水トリメリット酸３３０部を加えて、１７５℃で４時間反応したのち取り出した。  酸価１８４、溶融粘度１．１（Ｐａ・Ｓ）、結晶化ピーク温度１２０℃の酸基を有する結晶性ポリエステル樹脂を得た。以下、これをポリエステル樹脂（Ｂ−６）と略記する。
【００８４】
参考例９（硬化剤（Ｃ−２）―エポキシ基含有アクリル樹脂の調製例）
温度計、撹拌機、還流冷却器および窒素導入口を備えた反応容器に、キシレンの１００部を入れ、１３０℃にまで昇温した。
これに、エポキシ基含有ビニル系モノマーとして、グリシジルメタクリレートの３０部、その他のビニル系モノマーとして、ｎ−ブチルメタクリレートの１０部、メチルメタクリレートの１０部およびスチレンの５０部と、重合開始剤としてのｔｅｒｔーブチルパーオキシ２ーエチルヘキサノエートの１．０部とからなる混合物を、５時間に亘って滴下した。
【００８５】
滴下終了後も、同温度に、さらに、１０時間のあいだ保持して、重合反応を続行し反応を完結せしめ、さらに、１８０℃、２０Ｔｏｒｒの減圧下に保持し、キシレンを除去することによって、不揮発分９９．５％以上、エポキシ当量５００、軟化点１１５°のエポキシ基含有アクリル樹脂を得た。これを硬化剤（Ｃ−２）と略記する
【００８６】
実施例１〜６および比較例１〜４
（粉体塗料組成物および粉体塗料の調製）
それぞれ、第１表及び第２表に示す割合で、それぞれ、粉体塗料用樹脂組成物を配合せしめ、得られた各粉体塗料用樹脂組成物を、「コ・ニーダーＰＲ−４６型」（スイス国ブス社製の一軸混練機）を使用して、１００℃で溶融混練せしめたのちに、微粉砕し、さらに２００メッシュの金網で分級することによって、粉体塗料（Ｐ−１）〜（Ｐ−６）、（ｐ−１）〜（ｐ−４）を調製した。
【００８７】
【表１】
2006249227.tif 000002
【００８８】
【表２】
2006249227.tif 000003
【００８９】
〔第１表及び第２表の脚註〕〕
１）Ｃ−１  …プリミドＸＬ−５５２（β−ヒドロキシアルキルアミド、スイス国エムス社製。）
２）ＢＹＫ−３６０Ｐ  …（表面調整剤、ドイツ国ＢＹＫ社製。）
３）ＣＲ−９０  …酸化チタン「タイペーク  ＣＲ−９０」（石原産業（株）製。）
【００９０】
次いで、得られた粉体塗料（Ｐ−１）〜（Ｐ−６）、（ｐ−１）〜（ｐ−４）を使用して、下記の塗膜形成方法に従って各種の塗膜を作製した。
【００９１】
被塗物として使用する基材としては、０．８ｍｍ(厚さ）×７０ｍｍ×１５０ｍｍの燐酸亜鉛処理鋼板を用いた。
【００９２】
粉体塗料（Ｐ−１）〜（Ｐ−６）、（ｐ−１）〜（ｐ−４）を、それぞれ、前記基材に焼き付けた後の膜厚が６０〜７０μｍとなるようにして静電粉体塗装せしめた後、１８０℃／２０分間なる条件下に焼き付けを行ない、粉体塗料からなる塗膜（以下、粉体塗膜と略記する。）を有する被塗物を得た。
【００９３】
得られた基材上の粉体塗膜について塗膜性能の評価を行った。それらの結果をまとめて第３表及び第４表に示した。
【００９４】
【表３】
2006249227.tif 000004
【００９５】
【表４】
2006249227.tif 000005
【００９６】
なお、評価判定の要領は、次の通りである。
〔光沢〕
６０°鏡面光沢（ＪＩＳ  Ｋ５４００）
【００９７】
〔平滑性〕
ＰＣＩによる粉体塗膜の平滑性目視判定用標準板を用いて判定。
標準板はＮＯ．１からＮｏ．１０までの１０枚あり、標準板は１から１０へ段階的に平滑性が良好となる。平滑性がどの標準板に当たるかを目視により判定。
【００９８】
Ｎｏ．１：平滑性不良
Ｎｏ．１０：平滑性良好
【００９９】
＊  ＰＣＩ（パウダーコーティングインスティチュート）
１９８１年に設立された北アメリカの粉体塗料工業を代表する粉体塗料の普及、粉体塗料業界の交流を目的とした非営利組織（ホームページ；http://www.powdercoating.org/home.htm）。
【０１００】
〔耐候性〕
サンシャイン・ウエザーメーター（スガ試験機（株）製）を使用して、４００時間の促進耐候性試験を行い、塗膜の光沢保持率（６０°Ｇ．Ｒ％）を測定した。
【０１０１】
〔耐衝撃性〕
塗膜面にデュポン衝撃試験機で、１／２インチ径のポンチに５００ｇの重りを落下させてワレが発生する高さ（ｃｍ）で耐衝撃性を判定した。
【０１０２】
〔耐湿性〕
５０℃、湿度９８％以上の条件下に２４０時間保存した後、カッターナイフで碁盤面にクロスカット（２５／２５）を入れ、セロハン粘着テープで剥離試験を行い、付着性を下記の基準で判定した。
【０１０３】
◎：全く異状が認められない。
○：僅かながらの剥離が認められる。
△：かなりの程度の剥離が認められる。
×：全面剥離。
【手続補正書】
【提出日】平成17年10月13日(2005.10.13)
【手続補正１】
【補正対象書類名】明細書
【補正対象項目名】０００８
【補正方法】変更
【補正の内容】
【０００８】
一方で耐候性、平滑性、耐湿性、耐衝撃性等に優れる方法として、特定の非結晶性ポリエステル樹脂と特定の結晶性ポリエステルポリウレタン樹脂と硬化剤からなる組成物（例えば、特許文献３参照。）等が提案されているが、艶消し塗料については特に言及されていない。
【特許文献１】特開平５−０７０７１４号公報
【特許文献２】特開平１０−７９４４号公報
【特許文献３】特開２００２−２４９７１０号公報